구체 적 으로 는 팽윤 처리 는 20 ℃ 의 순수 ( 純水 ) 로 처리 하 면서 2 . 2 배 로 연신 하 였 다 . 이어서 , 염색 처리 는 얻 어 지 는 편광자 의 단체 투과 율 이 45 . 0 % 가 되 도록 요오드 농도 가 조정 된 요오드 와 요오드화 칼륨 의 중량 비 가 1 : 7 인 30 ℃ 의 수용액 중 에서 처리 하 면서 1 . 4 배 로 연신 하 였 다 . 또한 , 가교 처리 는 , 2 단계 의 가교 처리 를 채용 하 고 , 1 단계 째 의 가교 처리 는 40 ℃ 의 붕산 과 요오드화 칼륨 을 용해 한 수용액 에서 처리 하 면서 1 . 2 배 로 연신 하 였 다 . 1 단계 째 의 가교 처리 의 수용액 의 붕산 함유량 은 5 . 0 중량 % 이 고 , 요오드화 칼륨 함유량 은 3 . 0 중량 % 로 하 였 다 . 2 단계 째 의 가교 처리 는 65 ℃ 의 붕산 과 요오드화 칼륨 을 용해 한 수용액 에서 처리 하 면서 1 . 6 배 로 연신 하 였 다 . 2 단계 째 의 가교 처리 의 수용액 의 붕산 함유량 은 4 . 3 중량 % 이 고 , 요오드화 칼륨 함유량 은 5 . 0 중량 % 로 하 였 다 . 또한 , 세정 처리 는 20 ℃ 의 요오드화 칼륨 수용액 으로 처리 하 였 다 . 세정 처리 의 수용액 의 요오드화 칼륨 함유량 은 2 . 6 중량 % 로 하 였 다 . 마지막 으로 , 건조 처리 는 70 ℃ 에서 5 분 간 건조 시켜 편광자 를 얻 었 다 .